FR 2438635 A1 19800509 FR 7829250 A 19781013 L'invention concerne un procédé d'elimination de déchets contenant de l'amiante et en particulier des déchets industriels contenant des fibres ou des résidus d'amiante. L'amiante est un produit dangereux dans la mesure où les fibres d'amiante inhalées provoquent l'asbestose. Cependant, on utilise l'amiante couramment par exemple dans la fabrication des garnitures d'embrayage ou de frein des véhicules automobiles. Pour ces applications, les fibres d'amiante sont captées dans des résines, durcissables apres mise en forme par exemple. Les dechets, chutes ou copeaux d'usinage, sont actuellement ré col tés et stockés dans des enveloppes non dégradables, en raison de leur caractere dangereux. Un but de l'invention est d'assurer l'élimination de ces déchets par un procéde sûr et peu onéreux. La présente invention a pour objet un procédé d'élimination de déchets contenant de l'amiante, caractérisé en ce que lesdits déchets sont incorporés en milieux aqueux à de l'argile destinée à la fabrication de briques ou de tuiles. Selon l'invention, les dechets contenant de l'amiante sont incorpores à l'argile dans une proportion comprise entre 5 et 20 % en poids, et de préférence entre 10 et 15 %. Un exemple de réalisation de l'invention est décrit cidessous en détail. Dans le cadre de la fabrication des disques d'embrayage pour vehicules, on utilise des fibres d'amiante connues sous le nom de chrysotile. Ces fibres sont captées par des résines phénoliques ou autres, qui sont ensuite durcies. Les déchets, chutes ou copeaux d'usinage se présentent généralement sous forme pulvérulente, et contiennent un pourcentage variable d'amiante,pouvant par exemple, aller jusqu'à 20 % environ. Ces déchets sont incorporés en milieu aqueux à de l'argile à brique ou à tuile, à raison de 5 à 20 % en poids environ et de préférence, de 10 à 15 %. Le mélange est ensuite soumis au processus classique de fabrication des tuiles ou des briques, et il passe par les différentes étapes d'homogénéisation, d'étirage, de séchage et de cuisson. Au cours de cette cuisson qui dure en général de 6 à 9 heures environ, la température s'élève à plus de 900"C. Les fibres d'amiante sont détruites et la chrysotile se transforme en forsterite, cristal fondu non dangereux. La destruction des fibres d'amiante est donc assurée, ainsi que leur élimination. Au cours du processus de cuisson, on peut remarquer que les résines, constituant l'essentiel des déchets, brûlent et fournissent ainsi un apport de calories. Il en résulte une moindre consommation de 1 'énergie de chauffage fournie, et donc un meilleur rendement de l'installation de cuisson des briques ou tuiles. Parmi les avantages de l'invention, on peut indiquer les suivants: les fibres d'amiante des déchets sont captées par l'argile qui assure leur confinement, et ces fibres sont détru-ites ou dégradées à la cuisson perdant ainsi leur caractère dangereux. Cette élimination des fibres d'amiante peut être assimilée a une résorption par voie céramique. - REVENDICATIONS 1.- Procédé d'élimination de déchets contenant de l'amiante caractérisé en ce que lesdits déchets sont incorporés en milieu aqueux à de l'argile destinee à la fabrication de briques. 2.- Procédé selon la revendication 1 caractérisé en ce que les déchets sont incorporés à l'argile dans une proportion comprise entre 5 et 20 % en poids. 3.- Procédé selon la revendication 2 caractérisé en ce que les déchets sont incorporés à l'argile dans une proportion de 10 à 15 % en poids.